(57)【特許請求の範囲】
【請求項１】
少なくとも２層の光学異方性層を含む光学フィルムであって、
一方の光学異方性層が下記数式（１）を満たし、
他方の光学異方性層が下記数式（２）を満たし、
下記数式（１）を満たす前記一方の光学異方性層のＲｅ（４５０）が２ｎｍ〜１０ｎｍであり、
下記数式（１）を満たす前記一方の光学異方性層がセルロースアセテートからなり、
前記一方の光学異方性層の遅相軸と、前記他方の光学異方性層の遅相軸とが平行であることを特徴とする光学フィルム。
数式（１）    ０≦Ｒｅ（４５０）／Ｒｅ（５５０）≦０．５
数式（２）    ０．９５≦Ｒｅ（４５０）／Ｒｅ（５５０）≦１．０５
ここで、Ｒｅ（λ）は波長λｎｍにおける光学異方性層の面内レタデーション値（単位：ｎｍ）を表す。
【請求項２】
第１光学異方性層及び第２光学異方性層の２層の積層体として、下記数式（３）を満たす請求項１に記載の光学フィルム。
数式（３）    ０．７５≦Ｒｅ（４５０）／Ｒｅ（５５０）＜１．０５
数式中、Ｒｅ（λ）は波長λｎｍにおける前記積層体の面内レタデーション値（単位：ｎｍ）を表す。
【請求項３】
更に、液晶性化合物を含む光学異方性層を備える請求項１又は２に記載の光学フィルム。
【請求項４】
液晶性化合物がディスコティック液晶性化合物を含む請求項３に記載の光学フィルム。
【請求項５】
数式（２）を満たす他方の光学異方性層が、少なくとも環状オレフィン系ホモポリマーおよび環状オレフィン系コポリマーの何れか１つからなる請求項１から４のいずれかに記載の光学フィルム。
【請求項６】
請求項１から５のいずれかに記載の光学フィルムと、偏光子とを少なくとも有する偏光板。
【請求項７】
液晶セルと、請求項６に記載の偏光板とを少なくとも有する液晶表示装置。
【請求項８】
液晶セルが、ＴＮ方式である請求項７に記載の液晶表示装置。
【発明の詳細な説明】
【技術分野】
【０００１】
本発明は、光学フィルム、該光学フィルムを用いた偏光板、及び該偏光板を有する液晶表示装置に関する。
【背景技術】
【０００２】
液晶表示装置として、棒状液晶性分子等を含む液晶セルと、該液晶セルを挟む一対の偏光板を備えるものが知られている。この種の液晶表示装置の偏光板は、該液晶セルを透過した光の位相差を調節する（光学補償する）ための光学フィルムを備える。
該光学フィルムは、例えば、ディスコティック化合物等の液晶性化合物を含む光学異方性層を、トリアセチルセルロース等の光透過性及び光学的等方性に優れた支持体に積層したものがある。
【０００３】
この種の光学フィルムは、透過光の波長毎に、生じさせる位相差が異なっており、通常、波長分散性を有する。
【０００４】
光学フィルムの波長分散性は、色味等の液晶表示装置の表示特性に影響を与える。そのため、該波長分散性を指標として、液晶表示装置の表示特性を向上させる光学フィルムの開発が行なわれている。
【０００５】
例えば、特許文献１は、シクロオレフィン系ポリマー等のポリマーフィルムからなる光学異方性層に、複屈折性フィルムを積層したものを開示する（特許文献１参照）。
該複屈折性フィルムは、波長λ（ｎｍ）における面内レタデーション値Ｒｅ（λ）が、Ｒｅ（４５０）／Ｒｅ（５５０）＞１．０８の関係を有するとされている。
また、該光学フィルムは、該光学異方性層の遅相軸と、該複屈折性の遅相軸とが略直交するように積層されている。
【０００６】
また、特許文献２は、平面位相差値が０．９７＜Ｒ（４５０ｎｍ）／Ｒ（５５０ｎｍ）＜１．０３であるとされる透明保護層（光学フィルム）を開示する。
また、該特許文献２は、波長が長くなるにつれて位相差が大きくなる、所謂、逆波長分散性を示す樹脂フィルムを光学フィルムとして用いることを開示する。
【０００７】
しかしながら、特許文献１及び特許文献２の何れにおいても、液晶性化合物を含む光学異方性層以外の光学異方性層において、波長分散性が下記数式（１）を満たす光学異方性層と、波長分散性が下記数式（２）を満たす光学異方性層とを、互いの遅相軸が平行となるように積層した光学フィルムによって、液晶表示装置のコントラスト、色味及び左右対称性の全てを向上できる、ことに関する示唆、開示は全くなされていない。
【０００８】
数式（１）  ０≦Ｒｅ（４５０）／Ｒｅ（５５０）≦０．５
数式（２）  ０．９５≦Ｒｅ（４５０）／Ｒｅ（５５０）≦１．０５
【０００９】
【特許文献１】特開２００６−２０８６０４号公報
【特許文献２】特開２００７−２９８９６０号公報
【発明の開示】
【発明が解決しようとする課題】
【００１０】
本発明は、従来における前記諸問題を解決し、以下の目的を達成することを課題とする。
即ち、本発明は、液晶表示装置のコントラスト、色味及び左右対称性のすべてを向上させる光学フィルム、該光学フィルムを用いた偏光板、及び該偏光板を備えた液晶表示装置を提供することを目的とする。
【課題を解決するための手段】
【００１１】
本発明者等は、鋭意検討の結果、少なくとも２層の光学異方性層を含む光学フィルムであって、一方の光学異方性層が下記数式（１）を満たし、他方の光学異方性層が下記数式（２）を満たし、前記一方の光学異方性層の遅相軸と、前記他方の光学異方性層の遅相軸とを平行にした光学フィルムによって、液晶表示装置のコントラスト、色味及び左右対称性のすべてを向上できることを知見した。
特に、ＴＮ方式の液晶表示装置のコントラスト、色味及び左右対称性のすべてを向上できることを知見した。
数式（１）  ０≦Ｒｅ（４５０）／Ｒｅ（５５０）≦０．５
数式（２）  ０．９５≦Ｒｅ（４５０）／Ｒｅ（５５０）≦１．０５
【００１２】
本発明は、本発明者等による前記知見に基づくものであり、前記課題を解決するための手段は、以下の通りである。即ち、
＜１＞  少なくとも２層の光学異方性層を含む光学フィルムであって、
一方の光学異方性層が下記数式（１）を満たし、
他方の光学異方性層が下記数式（２）を満たし、
前記一方の光学異方性層の遅相軸と、前記他方の光学異方性層の遅相軸とが平行であることを特徴とする光学フィルムである。
数式（１）  ０≦Ｒｅ（４５０）／Ｒｅ（５５０）≦０．５
数式（２）  ０．９５≦Ｒｅ（４５０）／Ｒｅ（５５０）≦１．０５
各数式中、Ｒｅ（λ）は波長λｎｍにおける光学異方性層の面内レタデーション値（単位：ｎｍ）を表す。
該＜１＞の少なくとも２層の光学異方性層を含む光学フィルムは、一方の光学異方性層が上記数式（１）を満たし、他方の光学異方性層が上記数式（２）を満たし、前記一方の光学異方性層の遅相軸と、前記他方の光学異方性層の遅相軸とが平行であることによって、液晶表示装置のコントラスト、色味及び左右対称性のすべてを向上させる。
＜２＞  第１光学異方性層及び第２光学異方性層の２層の積層体として、下記数式（３）を満たす前記＜１＞に記載の光学フィルムである。
数式（３）  ０．７５≦Ｒｅ（４５０）／Ｒｅ（５５０）＜１．０５
数式中、Ｒｅ（λ）は波長λｎｍにおける前記積層体の面内レタデーション値（単位：ｎｍ）を表す。
＜３＞  更に、液晶性化合物を含む光学異方性層を備える前記＜１＞又は＜２＞に記載の光学フィルムである。
＜４＞  液晶性化合物がディスコティック液晶性化合物を含む前記＜３＞に記載の光学フィルムである。
＜５＞  数式（１）を満たす一方の光学異方性層がセルロールアセテートからなり、数式（２）を満たす他方の光学異方性層が、少なくとも環状オレフィン系ホモポリマーおよび環状オレフィン系コポリマーの何れか１つからなる前記＜１＞から＜４＞のいずれかに記載の光学フィルムである。
＜６＞  前記＜１＞から＜５＞のいずれかに記載の光学フィルムと、偏光子とを少なくとも有する偏光板である。
＜７＞  液晶セルと、前記＜６＞に記載の偏光板とを少なくとも有する液晶表示装置である。
＜８＞  液晶セルが、ＴＮ方式である前記＜７＞に記載の液晶表示装置である。
【発明の効果】
【００１３】
本発明によると、液晶表示装置のコントラスト、色味及び左右対称性のすべてを向上させる光学フィルム、該光学フィルムを用いた偏光板、及び該偏光板を備えた液晶表示装置を提供できる。
【発明を実施するための最良の形態】
【００１４】
本明細書において、Ｒｅ（λ）は、光学異方性層、フィルム、積層体等のフィルム状の測定対象物の波長λ（ｎｍ）における面内のレタデーション値（単位：ｎｍ）を表し、Ｒｔｈ（λ）は、波長λ（ｎｍ）における厚み方向のレタデーション値（単位：ｎｍ）を表す。
【００１５】
本明細書において、Ｒｅ（λ）は、波長λにおける面内のレタデーション値を表し、Ｒｔｈ（λ）は、波長λにおける厚み方向のレタデーション値を表す。
Ｒｅ（λ）は、ＫＯＢＲＡ  ２１ＡＤＨ、又はＷＲ（王子計測器（株）製）において、波長λｎｍの光を、フィルム状の測定対象物の法線方向に入射させて測定される。
測定波長λｎｍを変更する方法としては、波長選択フィルターをマニュアルで交換する方法、測定値をプログラム等で変換して測定する方法がある。
測定されるフィルム状の測定対象物が１軸、又は２軸の屈折率楕円体で表されるものである場合、以下の方法により、Ｒｔｈ（λ）が算出される。
Ｒｔｈ（λ）は、前記Ｒｅ（λ）を、面内の遅相軸（ＫＯＢＲＡ  ２１ＡＤＨ、又はＷＲにより判断される）を傾斜軸（回転軸）として（遅相軸がない場合には、フィルム状の測定対象物の面内の任意の方向を回転軸とする）のフィルム状の測定対象物の法線方向に対して、法線方向から片側５０°まで１０°ステップで各々その傾斜した方向から波長λｎｍの光を入射させて全部で６点測定し、その測定されたレタデーション値と、平均屈折率の仮定値、及び入力された膜厚値を基にＫＯＢＲＡ  ２１ＡＤＨ、又はＷＲが算出する。
上記において、法線方向から面内の遅相軸を回転軸として、ある傾斜角度にレタデーションの値がゼロとなる方向をもつフィルム状の測定対象物の場合には、その傾斜角度より大きい傾斜角度でのレタデーション値はその符号を負に変更した後、ＫＯＢＲＡ  ２１ＡＤＨ、又はＷＲが算出する。
なお、遅相軸を傾斜軸（回転軸）として（遅相軸がない場合にはフィルム状の測定対象物の面内の任意の方向を回転軸とする）、任意の傾斜した２方向からレタデーション値を測定し、その値と平均屈折率の仮定値、及び入力された膜厚値を基に、以下の式（Ａ）、及び式（Ｂ）よりＲｔｈを算出することもできる。
【００１６】
0004881340.tif 000002
・・・・・式（Ａ）
【００１７】
なお、上記のＲｅ（θ）は法線方向から角度θ傾斜した方向におけるレタデーション値を表す。
また、式（Ａ）におけるｎｘは、面内における遅相軸方向の屈折率を表し、ｎｙは、面内においてｎｘに直行する方向の屈折率を表し、ｎｚは、ｎｘ及びｎｙに直交する方向の屈折率を表す。ｄは膜厚を表す。
【００１８】
Ｒｔｈ＝（（ｎｘ＋ｎｙ）／２−ｎｚ）×ｄ                        ・・・・・（Ｂ）
【００１９】
測定されるフィルム状の測定対象物が１軸、又は２軸の屈折率楕円体で表現できないもの、いわゆる光学軸（ｏｐｔｉｃａｌ  ａｘｉｓ）がない測定対象物の場合には、以下の方法によりＲｔｈ（λ）が算出される。
Ｒｔｈ（λ）は、前記Ｒｅ（λ）を、面内の遅相軸（ＫＯＢＲＡ  ２１ＡＤＨ、又はＷＲにより判断される）を傾斜軸（回転軸）としてフィルム法線方向に対して−５０°から＋５０°まで１０°ステップで各々その傾斜した方向から波長λｎｍの光を入射させて１１点測定し、その測定されたレタデーション値と平均屈折率の仮定値、及び入力された膜厚値を基にＫＯＢＲＡ  ２１ＡＤＨ、又はＷＲが算出する。
上記の測定において、平均屈折率の仮定値は、ポリマーハンドブック（ＪＯＨＮ  ＷＩＬＥＹ＆ＳＯＮＳ，ＩＮＣ）、各種光学フィルムのカタログの値を使用できる。平均屈折率の値が既知でないものについてはアッベ屈折計で測定できる。主な光学フィルムの平均屈折率の値を以下に例示すると、セルロースアシレート（１．４８）、シクロオレフィンポリマー（１．５２）、ポリカーボネート（１．５９）。ポリメチルメタクリレート（１．４９）、ポリスチレン（１．５９）である。これら平均屈折率の仮定値と膜厚を入力することで、ＫＯＢＲＡ  ２１ＡＤＨ、又はＷＲは、ｎｘ、ｎｙ、ｎｚを算出する。この算出されたｎｘ、ｎｙ、ｎｚよりＮｚ＝（ｎｘ−ｎｚ）／（ｎｘ−ｎｙ）が更に算出される。
【００２０】
本明細書において、光学異方性層、フィルム、積層体等のフィルム状の測定対象物の「遅相軸」とは、屈折率が最大となる方向を表す。該測定対象物の遅相軸の測定は、例えば、ＫＯＢＲＡ  ２１ＤＨ（王子計測機器（株）製）を用いることができる。
【００２１】
また、本明細書において、「４５°」等の角度、「直交」あるいは「平行」とは、厳密な角度±５°未満の範囲内であることを意味する。厳密な角度との誤差は、４°未満であることが好ましく、３°未満であることがより好ましい。
【００２２】
〔光学フィルム〕
本発明の光学フィルムは、少なくとも２層の光学異方性層を含む。２層の光学異方性層の内、一方の光学異方性層は下記数式（１）を満たし、他方の光学異方性層は下記数式（２）を満たす。
ここで、２層の光学異方性層の内、一方の光学異方性層を第１光学異方性層とし、他方の光学異方性層を第２光学異方性層とする。
【００２３】
数式（１）  ０≦Ｒｅ（４５０）／Ｒｅ（５５０）≦０．５
数式（２）  ０．９５≦Ｒｅ（４５０）／Ｒｅ（５５０）≦１．０５
【００２４】
更に、前記光学フィルムにおいて、第１光学異方性層の遅相軸と、第２光学異方性層の遅相軸とが平行に配置している。
【００２５】
前記数式（１）を満たす第１光学異方性層と、前記数式（２）を満たす光学異方性層とを積層してなる光学フィルムは、波長分散性の設計の自由度が高い。
【００２６】
更に、前記光学フィルムにおいて、第１光学異方性層及び第２光学異方性層の２層の積層体として、下記数式（３）を満たすことが好ましい。
【００２７】
数式（３）  ０．７５≦Ｒｅ（４５０）／Ｒｅ（５５０）＜０．９５
【００２８】
前記光学フィルムにおいて、更に、第１光学異方性層のＲｅ（５５０）より、第２光学異方性層のＲｅ（５５０）の方が大きく、かつ、第１光学異方性層と第２光学異方性層の２層の積層体として、上記数式（３）を満たすと、液晶表示装置としてのコントラスト、色味を改良することができる。
また、前記Ｒｅ（４５０）／Ｒｅ（５５０）が０．７５未満であると色味が悪化することがあり、０．９５以上であるとコントラスト視野角が悪化することがある。
なお、第１光学異方性層のＲｅ（５５０）より、第２光学異方性層のＲｅ（５５０）の方が大きいと、前記積層体は、容易に上記数式（３）を満たすことができる。
【００２９】
以下、前記光学フィルムを構成する第１光学異方性層及び第２光学異方性層等について説明する。
【００３０】
（第１光学異方性層）
前記第１光学異方性層は、上記のとおり、下記数式（１）を満たす。
【００３１】
数式（１）      ０≦Ｒｅ（４５０）／Ｒｅ（５５０）≦０．５
【００３２】
該第１光学異方性層のＲｅ（４５０）は、０ｎｍ〜２５ｎｍが好ましく、１ｎｍ〜１５ｎｍがより好ましく、２ｎｍ〜１０ｎｍが更に好ましい。
該第１光学異方性層のＲｅ（５５０）は、０ｎｍ〜５０ｎｍが好ましく、２ｎｍ〜３０ｎｍがより好ましく、４ｎｍ〜２０ｎｍが更に好ましい。
【００３３】
該第１光学異方性層のＲｅ（４５０）／Ｒｅ（５５０）が０．５を超えると第２光学異方性層と積層する際に、波長分散性の制御能が低下することがある。
【００３４】
該第１光学異方性層の厚みは、特に制限はなく、目的に応じて適宜設定されるが、１０μｍ〜１００μｍが好ましい。
【００３５】
該第１光学異方性層は、透明なポリマーフィルムであることが好ましい。該第１光学異方性層の光透過率は８０％以上であることが好ましい。
【００３６】
該ポリマーフィルムを構成するポリマーとしては、例えば、セルロースエステル（例、セルロースアセテート、セルロースジアセテート）がある。
前記セルロースエステルの中でも、セルロースの低級脂肪酸エステルが更に好ましい。低級脂肪酸とは、炭素原子数が６以下の脂肪酸を意味する。
特に、炭素原子数が２（セルロースアセテート）、３（セルロースプロピオネート）又は４（セルロースブチレート）が好ましく、セルロースアセテートが最も好ましい。
なお、セルロースアセテートプロピオネート、セルロースアセテートブチレート等の混合脂肪酸エステルを用いてもよい。
【００３７】
前記ポリマーフィルムのレタデーション値を、上記好ましい範囲に調整するためには、延伸等の外力を与える方法を用いることが一般的である。また、前記ポリマーフィルムにレタデーション上昇剤を添加して、光学異方性を調節してもよい。
【００３８】
前記レタデーション上昇剤としては、特に制限はなく、目的に応じて適宜選択されるが、芳香族環を少なくとも二つ有する芳香族化合物が好ましい。該芳香族化合物は、ポリマー１００質量部に対して、０．０１〜２０質量部の添加量で使用することが好ましい。また、二種類以上の芳香族化合物を併用してもよい。なお、芳香族化合物の芳香族環には、芳香族炭化水素環に加えて、芳香族性ヘテロ環を含むものとする。
該レターデーション上昇剤については、例えば、欧州特許出願公開第０９１１６５６号明細書、特開２０００−１１１９１４号及び同２０００−２７５４３４号の各公報に記載がある。
【００３９】
該第１光学異方性層の製造方法は、特に制限はなく、目的に応じて適宜選択される。例えば、該第１光学異方性層がポリアセテートフィルムからなる場合、所望のレタデーション値となるように、レタデーション上昇剤の選択及び該レタデーション上昇剤の添加量、フォルムの延伸方向等を適宜調整しつつ、公知のポリアセテートフィルムの製造方法に基づいて、第１光学異方性層を製造できる。
【００４０】
（第２光学異方性層）
前記第２光学異方性層は、上記のとおり、下記数式（２）を満たす。
【００４１】
数式（２）  ０．９５≦Ｒｅ（４５０）／Ｒｅ（５５０）≦１．０５
【００４２】
該第２光学異方性層のＲｅ（４５０）は、３０ｎｍ〜９０ｎｍが好ましく、４０ｎｍ〜８０ｎｍがより好ましく、５０ｎｍ〜７０ｎｍが更に好ましい。
該第２光学異方性層のＲｅ（５５０）は、３０ｎｍ〜９０ｎｍが好ましく、４０ｎｍ〜８０ｎｍがより好ましく、５０ｎｍ〜７０ｎｍが更に好ましい。
【００４３】
該第２光学異方性層のＲｅ（４５０）／Ｒｅ（５５０）が０．９５未満であると液晶表示装置の表示特性を悪化させることがあり、１．０５を超えると第１光学異方性層と積層する際に、波長分散性の制御能が低下することがある。
【００４４】
該第２光学異方性層の厚みは、特に制限はなく、目的に応じて適宜設定されるが、１０μｍ〜１００μｍが好ましい。
【００４５】
該第２光学異方性層は、透明なポリマーフィルムであることが好ましい。該第２光学異方性層の光透過率は８０％以上であることが好ましい。
【００４６】
該ポリマーフィルムを構成するポリマーとしては、例えば、環状オレフィン系ホモポリマー、環状オレフィン系コポリマーがある。
【００４７】
前記環状オレフィン系ホモポリマーとは、ノルボルネン等の環状オレフィンからなるモノマーを、単独重合して得られるポリマーである。
前記環状オレフィン系コポリマーとは、ノルボルネン等の環状オレフィンからなるモノマーと共に、エチレン、プロピレン等の非環状ポリオレフィン系モノマー、メチルメタクリレート、メチルアクリレート等のアクリル系モノマー等のビニル基を有するモノマーを共重合して得られるポリマーである。
【００４８】
前記第１光学異方性層と同様、第２光学異方性層のポリマーフィルムのレタデーション値を、上記好ましい範囲に調整するために、延伸等してもよいし、前記レタデーション上昇剤を添加してもよい。
【００４９】
従来知られているポリカーボネート、ポリスルホンのような複屈折の発現しやすいポリマーであっても、ＷＯ００／２６７０５号公報に記載のように、分子を修飾することで複屈折の発現性を制御し、第１光学異方性層の機能、又は第２光学異方性層の機能を有する限り、第１光学異方性層、又は第２光学異方性層に用いても良い。
【００５０】
該第１光学異方性層と、該第２光学異方性層とは、第１光学異方性層の遅相軸と、第２光学異方性層の遅相軸とが平行となるように積層される。
【００５１】
該第１光学異方性層と、該第２光学異方性層とは、接着剤（粘着剤）を用いて接着される。前記接着剤としては、透明性に優れるものであれば、特に制限はなく、目的に応じて適宜選択されるが、例えば、アクリル系、ビニルアルコール系、シリコーン系、ポリエステル系、ポリウレタン系、ポリエーテル系等のポリマー製接着剤、イソシアネート系接着剤、ゴム系接着剤等が挙げられる。
【００５２】
本明細書において、前記第１光学異方性層及び第２光学異方性層を備え、液晶性化合物を含む光学異方性層（後述）を有していない光学フィルムを、支持体と称する場合がある。
【００５３】
（液晶性化合物を含む光学異方性層）
前記光学フィルムは、更に、液晶性化合物を含む光学異方性層（以下、液晶性光学異方性層と称する場合がある）を備えてもよい。
【００５４】
前記液晶性光学異方性層は、液晶表示装置の黒表示における液晶セル中の液晶性化合物を光学補償するように設計することが好ましい。黒表示における液晶セル中の液晶性化合物の配向状態は、液晶表示装置のモードにより異なる。この液晶セル中の液晶性化合物の配向状態に関しては、ＩＤＷ’００、ＦＭＣ７−２のｐ．４１１〜４１４等に記載されている。
【００５５】
該液晶性光学異方性層は、前記光学フィルムを支持体として、該支持体上に直接形成してもよいし、配向膜を介して該支持体上に形成してもよい。
該液晶性光学異方性層は、液晶性化合物等を含む組成物から製造される。
該配向膜としては、特に制限はなく、目的に応じて適宜選択される。なお、該配向膜にラビング処理を行う際、ラビング処理の方向を適宜設定することによって、液晶性光学異方性層中の液晶性化合物の配向方向を定めることができる。
該配向膜を形成する際、前記光学フィルムの第１光学異方性層、又は第２光学異方性層に、適宜、鹸化処理を行ってもよい。
該配向膜の厚みは、特に制限はなく、目的に応じて適宜設定されるが、１０μｍ以下が好ましい。
【００５６】
前記液晶性光学異方性層中の液晶性化合物としては、特に制限はなく、目的に応じて適宜選択されるが、例えば、棒状液晶性化合物、ディスコティック液晶性化合物が好ましい。
【００５７】
（棒状液晶性化合物）
前記棒状液晶性化合物としては、アゾメチン類、アゾキシ類、シアノビフェニル類、シアノフェニルエステル類、安息香酸エステル類、シクロヘキサンカルボン酸フェニルエステル類、シアノフェニルシクロヘキサン類、シアノ置換フェニルピリミジン類、アルコキシ置換フェニルピリミジン類、フェニルジオキサン類、トラン類及びアルケニルシクロヘキシルベンゾニトリル類が好ましく用いられる。
なお、該棒状液晶性化合物には、金属錯体も含まれる。また、該棒状液晶性化合物を繰り返し単位中に含む液晶ポリマーも、本発明の棒状液晶性化合物として用いることができる。言い換えると、棒状液晶性化合物は、（液晶）ポリマーと結合していてもよい。
該棒状液晶性化合物については、例えば、季刊化学総説第２２巻液晶の化学（１９９４）日本化学会編の第４章、第７章及び第１１章、及び液晶デバイスハンドブック日本学術振興会第１４２委員会編の第３章に記載のものを採用できる。
該棒状液晶性化合物の複屈折率は、０．００１〜０．７の範囲にあることが好ましい。
【００５８】
該棒状液晶性化合物は、その配向状態を固定するために、重合性基を有することが好ましい。重合性基は、不飽和重合性基又はエポキシ基が好ましく、不飽和重合性基が更に好ましく、エチレン性不飽和重合性基が特に好ましい。
【００５９】
（ディスコティック液晶性化合物）
前記ディスコティック液晶性化合物には、Ｃ．Ｄｅｓｔｒａｄｅらの研究報告（Ｍｏｌ．Ｃｒｙｓｔ．７１巻、１１１頁（１９８１年））に記載されているベンゼン誘導体、Ｃ．Ｄｅｓｔｒａｄｅらの研究報告（Ｍｏｌ．Ｃｒｙｓｔ．１２２巻、１４１頁（１９８５年）、Ｐｈｙｓｉｃｓ  ｌｅｔｔ，Ａ，７８巻、８２頁（１９９０））に記載されているトルキセン誘導体、Ｂ．Ｋｏｈｎｅらの研究報告（Ａｎｇｅｗ．Ｃｈｅｍ．９６巻、７０頁（１９８４年））に記載されたシクロヘキサン誘導体及びＪ．Ｍ．Ｌｅｈｎらの研究報告（Ｊ．Ｃ．Ｓ．，Ｃｈｅｍ．Ｃｏｍｍｕｎ．，１７９４頁（１９８５年））、Ｊ．Ｚｈａｎｇらの研究報告（Ｊ．Ａｍ．Ｃｈｅｍ．Ｓｏｃ．１１６巻、２６５５頁（１９９４年））に記載されているアザクラウン系やフェニルアセチレン系マクロサイクルが含まれる。
【００６０】
該ディスコティック液晶性化合物としては、分子中心の母核に対して、直鎖のアルキル基、アルコキシ基、置換ベンゾイルオキシ基が母核の側鎖として放射線状に置換した構造の化合物も含まれる。分子又は分子の集合体が、回転対称性を有し、一定の配向を付与できる化合物であることが好ましい。
ディスコティック液晶性化合物から形成される光学異方性層は、最終的に光学異方性層に含まれる化合物がディスコティック液晶性化合物である必要はなく、例えば、低分子のディスコティック液晶性分子が熱や光で反応する基を有しており、結果的に熱、光で反応により重合又は架橋し、高分子量化し液晶性を失った化合物も含まれる。ディスコティック液晶性化合物の好ましい例は、特開平８−５０２０６号公報に記載されている。また、ディスコティック液晶性化合物の重合については、特開平８−２７２８４号公報に記載がある。
【００６１】
ディスコティック液晶性化合物を重合により固定するためには、ディスコティック液晶性化合物の円盤状コアに、置換基として重合性基を結合させる必要がある。ただし、円盤状コアに重合性基を直結させると、重合反応において配向状態を保つことが困難になる。そこで、円盤状コアと重合性基との間に、連結基を導入する。従って、重合性基を有するディスコティック液晶性化合物は、下記一般式（１）で表わされる化合物であることが好ましい。
【００６２】
【化１】
0004881340.tif 000003
（一般式（１）中、Ｄは円盤状コアであり、Ｌは二価の連結基であり、Ｑは重合性基であり、ｎは４〜１２の整数である。）
【００６３】
円盤状コア（Ｄ）の例を以下に示す。以下の各例において、ＬＱ（又はＱＬ）は、二価の連結基（Ｌ）と重合性基（Ｑ）との組み合わせを意味する。
【００６４】
【化２】
0004881340.tif 000004
【００６５】
【化３】
0004881340.tif 000005
【００６６】
【化４】
0004881340.tif 000006
【００６７】
【化５】
0004881340.tif 000007
【００６８】
【化６】
0004881340.tif 000008
【００６９】
【化７】
0004881340.tif 000009
【００７０】
【化８】
0004881340.tif 000010
【００７１】
【化９】
0004881340.tif 000011
【００７２】
【化１０】
0004881340.tif 000012
【００７３】
上記一般式（１）において、二価の連結基（Ｌ）は、アルキレン基、アルケニレン基、アリーレン基、−ＣＯ−、−ＮＨ−、−Ｏ−、−Ｓ−、及びそれらの組み合わせからなる群より選ばれる二価の連結基であることが好ましい。
二価の連結基（Ｌ）は、アルキレン基、アリーレン基、−ＣＯ−、−ＮＨ−、−Ｏ−及びＳ−からなる群より選ばれる二価の基を少なくとも二つ組み合わせた二価の連結基であることが更に好ましい。
二価の連結基（Ｌ）は、アルキレン基、アリーレン基、−ＣＯ−及びＯ−からなる群より選ばれる二価の基を少なくとも二つ組み合わせた二価の連結基であることが特に好ましい。
アルキレン基の炭素原子数は、１〜１２であることが好ましく、アルケニレン基の炭素原子数は、２〜１２であることが好ましく、アリーレン基の炭素原子数は、６〜１０であることが好ましい。
【００７４】
二価の連結基（Ｌ）の例として、（Ｌ１〜Ｌ２５）を以下に示す。左側が円盤状コア（Ｄ）に結合し、右側が重合性基（Ｑ）に結合する。ＡＬはアルキレン基又はアルケニレン基、ＡＲはアリーレン基を意味する。なお、アルキレン基、アルケニレン基及びアリーレン基は、置換基（例、アルキル基）を有していてもよい。
Ｌ１：−ＡＬ−ＣＯ−Ｏ−ＡＬ−
Ｌ２：−ＡＬ−ＣＯ−Ｏ−ＡＬ−Ｏ−
Ｌ３：−ＡＬ−ＣＯ−Ｏ−ＡＬ−Ｏ−ＡＬ−
Ｌ４：−ＡＬ−ＣＯ−Ｏ−ＡＬ−Ｏ−ＣＯ−
Ｌ５：−ＣＯ−ＡＲ−Ｏ−ＡＬ−
Ｌ６：−ＣＯ−ＡＲ−Ｏ−ＡＬ−Ｏ−
Ｌ７：−ＣＯ−ＡＲ−Ｏ−ＡＬ−Ｏ−ＣＯ−
Ｌ８：−ＣＯ−ＮＨ−ＡＬ−
Ｌ９：−ＮＨ−ＡＬ−Ｏ−
Ｌ１０：−ＮＨ−ＡＬ−Ｏ−ＣＯ−
【００７５】
Ｌ１１：−Ｏ−ＡＬ−
Ｌ１２：−Ｏ−ＡＬ−Ｏ−
Ｌ１３：−Ｏ−ＡＬ−Ｏ−ＣＯ−
Ｌ１４：−Ｏ−ＡＬ−Ｏ−ＣＯ−ＮＨ−ＡＬ−
Ｌ１５：−Ｏ−ＡＬ−Ｓ−ＡＬ−
Ｌ１６：−Ｏ−ＣＯ−ＡＬ−ＡＲ−Ｏ−ＡＬ−Ｏ−ＣＯ−
Ｌ１７：−Ｏ−ＣＯ−ＡＲ−Ｏ−ＡＬ−ＣＯ−
Ｌ１８：−Ｏ−ＣＯ−ＡＲ−Ｏ−ＡＬ−Ｏ−ＣＯ−
Ｌ１９：−Ｏ−ＣＯ−ＡＲ−Ｏ−ＡＬ−Ｏ−ＡＬ−Ｏ−ＣＯ−
Ｌ２０：−Ｏ−ＣＯ−ＡＲ−Ｏ−ＡＬ−Ｏ−ＡＬ−Ｏ−ＡＬ−Ｏ−ＣＯ−
Ｌ２１：−Ｓ−ＡＬ−
Ｌ２２：−Ｓ−ＡＬ−Ｏ−
Ｌ２３：−Ｓ−ＡＬ−Ｏ−ＣＯ−
Ｌ２４：−Ｓ−ＡＬ−Ｓ−ＡＬ−
Ｌ２５：−Ｓ−ＡＲ−ＡＬ−
【００７６】
上記一般式（１）の重合性基（Ｑ）は、重合反応の種類に応じて決定する。重合性基（Ｑ）の例を以下に示す。
【００７７】
【化１１】
0004881340.tif 000013
【００７８】
重合性基（Ｑ）は、不飽和重合性基（Ｑ１、Ｑ２、Ｑ３、Ｑ７、Ｑ８、Ｑ１５、Ｑ１６、Ｑ１７）又はエポキシ基（Ｑ６、Ｑ１８）であることが好ましく、不飽和重合性基であることが更に好ましく、エチレン性不飽和重合性基（Ｑ１、Ｑ７、Ｑ８、Ｑ１５、Ｑ１６、Ｑ１７）であることが特に好ましい。
また、上記一般式（１）において、ｎは４〜１２の整数である。具体的なｎの値は、円盤状コア（Ｄ）の種類に応じて決定される。なお、複数のＬとＱの組み合わせは、異なっていてもよいが、同一であることが好ましい。
【００７９】
ハイブリッド配向では、ディスコティック液晶性化合物の長軸（円盤面）と支持体（光学フィルム）の面との角度、すなわち傾斜角が、光学異方性層の深さ（すなわち、支持体（光学フィルム）に垂直な）方向でかつ偏光膜の面からの距離の増加と共に増加又は減少している。角度は、距離の増加と共に減少することが好ましい。
また、傾斜角の変化としては、連続的増加、連続的減少、間欠的増加、間欠的減少、連続的増加と連続的減少を含む変化、あるいは、増加及び減少を含む間欠的変化が可能である。間欠的変化は、厚さ方向の途中で傾斜角が変化しない領域を含んでいる。
傾斜角は、角度が変化しない領域を含んでいても、全体として増加又は減少していればよい。更に、傾斜角は連続的に変化することが好ましい。
【００８０】
ディスコティック液晶性化合物の長軸（円盤面）の平均方向（各分子の長軸方向の平均）は、一般にディスコティック液晶性化合物あるいは配向膜の材料を選択することにより、又はラビング処理方法を選択することにより、調整できる。
また、表面側（空気側）のディスコティック液晶性化合物の長軸（円盤面）方向は、一般にディスコティック液晶性化合物あるいはディスコティック液晶性化合物と共に使用する添加剤の種類を選択することにより調整することができる。
ディスコティック液晶性化合物と共に使用する添加剤の例としては、可塑剤、界面活性剤、重合性モノマー及びポリマーなどを挙げることができる。長軸の配向方向の変化の程度も、上記と同様に、液晶性分子と添加剤との選択により調整できる。
【００８１】
ディスコティック液晶性化合物と共に使用する可塑剤、界面活性剤及び重合性モノマーは、ディスコティック液晶性化合物と相溶性を有し、ディスコティック液晶性化合物の傾斜角の変化を与えられるか、あるいは配向を阻害しないことが好ましい。添加成分の中でも重合性モノマー（例、ビニル基、ビニルオキシ基、アクリロイル基、及びメタクリロイル基を有する化合物）の添加が好ましい。
上記化合物の添加量は、ディスコティック液晶性化合物に対して一般に１〜５０質量％の範囲にあり、５〜３０質量％の範囲にあることが好ましい。なお、重合性の反応性官能基数が４以上のモノマーを混合して用いると、配向膜と光学異方性層間の密着性を高めることができる。
【００８２】
液晶性光学異方性層は、ディスコティック液晶性化合物とともにポリマーを含有していてもよい。該ポリマーは、ディスコティック液晶性化合物とある程度の相溶性を有し、ディスコティック液晶性化合物に傾斜角の変化を与えられることが好ましい。
ポリマーの例としては、セルロースエステルが挙げられる。
セルロースエステルの好ましい例としては、セルロースアセテート、セルロースアセテートプロピオネート、ヒドロキシプロピルセルロース、及びセルロースアセテートブチレートが挙げられる。
上述した様に、セルロースエステル類、特にセルロースアセテートブチレートは添加量が多くなると、ドメインの形成を促進するので、ディスコティック液晶性化合物の配向を阻害しないように、上記ポリマーの添加量は、ディスコティック液晶性化合物に対して０．１〜２．０質量％の範囲にあることが好ましく、０．１〜１．５質量％の範囲にあることがより好ましく、０．１〜１．０質量％の範囲にあることが更に好ましい。
また、ディスコティック液晶性化合物のディスコティックネマティック液晶相−固相転移温度は、７０〜３００℃が好ましく、７０〜１７０℃がより好ましい。
また、上記ポリマーとして、フッ素系ポリマー等を適宜、添加してもよい。
【００８３】
（液晶分子の配向状態の固定）
配向させた液晶性分子を、配向状態を維持して固定することができる。固定化は、重合反応により実施することが好ましい。重合反応には、熱重合開始剤を用いる熱重合反応と光重合開始剤を用いる光重合反応とが含まれる。それらの中でも光重合反応が好ましい。
光重合開始剤の例には、α−カルボニル化合物（米国特許２３６７６６１号、同２３６７６７０号の各公報記載）、アシロインエーテル（米国特許２４４８８２８号公報記載）、α−炭化水素置換芳香族アシロイン化合物（米国特許２７２２５１２号公報記載）、多核キノン化合物（米国特許３０４６１２７号、同２９５１７５８号の各公報記載）、トリアリールイミダゾールダイマーとｐ−アミノフェニルケトンとの組み合わせ（米国特許３５４９３６７号公報記載）、アクリジン及びフェナジン化合物（特開昭６０−１０５６６７号、米国特許４２３９８５０号の各公報記載）及びオキサジアゾール化合物（米国特許４２１２９７０号公報記載）が含まれる。
【００８４】
光重合開始剤の使用量は、塗布液の固形分の０．０１〜２０質量％の範囲にあることが好ましく、０．５〜５質量％の範囲にあることが更に好ましい。
液晶性分子の重合のための光照射は、紫外線を用いることが好ましい。
照射エネルギーは、２０ｍＪ／ｃｍ２〜５０Ｊ／ｃｍ２の範囲にあることが好ましく、２０〜５，０００ｍＪ／ｃｍ２の範囲にあることがより好ましく、１００〜８００ｍＪ／ｃｍ２の範囲にあることが更に好ましい。また、光重合反応を促進するため、加熱条件下で光照射を実施してもよい。
【００８５】
（その他の層）
前記光学フィルムには、前記第１光学異方性層、第２光学異方性層、及び液晶性光学異方性層以外に、本発明の機能を損なわない限りにおいて、他の光学異方性層、保護層等を積層してもよい。
【００８６】
〔偏光板〕
本発明の偏光板は、少なくとも、前記光学フィルム、及び偏光子を備える。その他、適宜、保護膜（保護フィルム）を備えてもよい。
前記偏光板は、少なくとも第１光学異方性層及び第２光学異方性層を有し、液晶性光学異方性層を有さない光学フィルムを備えても良いし、第１光学異方性層及び第２光学異方性層に更に液晶性光学異方性層を積層した光学フィルム（積層光学フィルム）を備えてもよい。
【００８７】
（偏光子）
前記偏光子は、偏光膜からなる。
前記偏光子は、Ｏｐｔｉｖａ社製のものに代表される塗布型偏光膜、もしくはバインダーと、ヨウ素又は二色性色素からなる偏光膜が好ましい。
偏光膜におけるヨウ素及び二色性色素は、バインダー中で配向することで偏向性能を発現する。ヨウ素及び二色性色素は、バインダー分子に沿って配向するか、もしくは二色性色素が液晶のような自己組織化により一方向に配向することが好ましい。
【００８８】
汎用の偏光子は、例えば、延伸したポリマーを、浴槽中のヨウ素もしくは二色性色素の溶液に浸漬し、バインダー中にヨウ素、もしくは二色性色素をバインダー中に浸透させることで作製することができる。
汎用の偏光膜は、ポリマー表面から４μｍ程度（両側合わせて８μｍ程度）にヨウ素もしくは二色性色素が分布しており、十分な偏光性能を得るためには、少なくとも１０μｍの厚みが必要である。浸透度は、ヨウ素もしくは二色性色素の溶液濃度、同浴槽の温度、同浸漬時間により制御することができる。
上記のように、バインダー厚みの下限は、１０μｍであることが好ましい。一方、厚みの上限については、特に限定はしないが、偏光板を液晶表示装置に使用した場合に発生する光漏れ現象の観点からは、薄ければ薄い程よい。現在、汎用の偏光板（約３０μｍ）以下であることが好ましく、２５μｍ以下が好ましく、２０μｍ以下が更に好ましい。２０μｍ以下であると、光漏れ現象は、１７インチの液晶表示装置では、観察されなくなる。
【００８９】
偏光膜のバインダーは架橋していてもよい。架橋しているバインダーは、それ自体架橋可能なポリマーを用いることができる。官能基を有するポリマーあるいはポリマーに官能基を導入して得られるバインダーを、光、熱あるいはｐＨ変化により、バインダー間で反応させて偏光膜を形成することができる。
また、架橋剤によりポリマーに架橋構造を導入してもよい。反応活性の高い化合物である架橋剤を用いてバインダー間に架橋剤に由来する結合基を導入して、バインダー間を架橋することにより形成することができる。
架橋は一般に、ポリマー又はポリマーと架橋剤の混合物を含む塗布液を、透明支持体上に塗布したのち、加熱を行なうことにより実施される。最終商品の段階で耐久性が確保できればよいため、架橋させる処理は、最終の偏光板を得るまでのいずれの段階で行なってもよい。
【００９０】
偏光膜のバインダーは、それ自体架橋可能なポリマーあるいは架橋剤により架橋されるポリマーのいずれも使用することができる。ポリマーの例には、ポリメチルメタクリレート、ポリアクリル酸、ポリメタクリル酸、ポリスチレン、ゼラチン、ポリビニルアルコール、変性ポリビニルアルコール、ポリ（Ｎ−メチロールアクリルアミド）、ポリビニルトルエン、クロロスルホン化ポリエチレン、ニトロセルロース、塩素化ポリオレフィン（例、ポリ塩化ビニル）、ポリエステル、ポリイミド、ポリ酢酸ビニル、ポリエチレン、カルボキシメチルセルロース、ポリプロピレン、ポリカーボネート及びそれらのコポリマー（例、アクリル酸／メタクリル酸重合体、スチレン／マレインイミド重合体、スチレン／ビニルトルエン重合体、酢酸ビニル／塩化ビニル重合体、エチレン／酢酸ビニル重合体）が含まれる。水溶性ポリマー（例、ポリ（Ｎ−メチロールアクリルアミド）、カルボキシメチルセルロース、ゼラチン、ポリビニルアルコール及び変性ポリビニルアルコール）が好ましく、ゼラチン、ポリビニルアルコール及び変性ポリビニルアルコールが更に好ましく、ポリビニルアルコール及び変性ポリビニルアルコールが特に好ましい。
【００９１】
ポリビニルアルコール及び変性ポリビニルアルコールの鹸化度は、７０〜１００％が好ましく、８０〜１００％が更に好ましく、９５〜１００％が特に好ましい。ポリビニルアルコールの重合度は、１００〜５，０００が好ましい。
変性ポリビニルアルコールは、ポリビニルアルコールに対して、共重合変性、連鎖移動変性あるいはブロック重合変性により変性基を導入して得られる。
共重合変性では、変性基として、−ＣＯＯＮａ、−Ｓｉ（ＯＨ）３、Ｎ（ＣＨ３）３・Ｃｌ、Ｃ９Ｈ１９ＣＯＯ−、−ＳＯ３Ｎａ、−Ｃ１２Ｈ２５を導入することができる。
連鎖移動変性では、変性基として、−ＣＯＯＮａ、−ＳＨ、−ＳＣ１２Ｈ２５を導入することができる。
変性ポリビニルアルコールの重合度は、１００〜３，０００が好ましい。変性ポリビニルアルコールについては、特開平８−３３８９１３号、同９−１５２５０９号及び同９−３１６１２７号の各公報に記載がある。
鹸化度が８５〜９５％の未変性ポリビニルアルコール及びアルキルチオ変性ポリビニルアルコールが特に好ましい。
ポリビニルアルコール及び変性ポリビニルアルコールは、２種以上を併用してもよい。
【００９２】
バインダーの架橋剤は、多く添加すると、偏光膜の耐湿熱性を向上させることができる。ただし、バインダーに対して架橋剤を５０質量％以上添加すると、ヨウ素、もしくは二色性色素の配向性が低下する。架橋剤の添加量は、バインダーに対して、０．１〜２０質量％が好ましく、０．５〜１５質量％が更に好ましい。
バインダーは、架橋反応が終了した後でも、反応しなかった架橋剤をある程度含んでいる。ただし、残存する架橋剤の量は、バインダー中に１．０質量％以下であることが好ましく、０．５質量％以下であることが更に好ましい。バインダー層中に１．０質量％を超える量で架橋剤が含まれていると、耐久性に問題が生じる場合がある。すなわち、架橋剤の残留量が多い偏光膜を液晶表示装置に組み込み、長期使用、あるいは高温高湿の雰囲気下に長期間放置した場合に、偏光度の低下が生じることがある。
架橋剤については、米国再発行特許２３２９７号公報に記載がある。また、ホウ素化合物（例、ホウ酸、硼砂）も、架橋剤として用いることができる。
【００９３】
二色性色素としては、アゾ系色素、スチルベン系色素、ピラゾロン系色素、トリフェニルメタン系色素、キノリン系色素、オキサジン系色素、チアジン系色素あるいはアントラキノン系色素が用いられる。二色性色素は、水溶性であることが好ましい。二色性色素は、親水性置換基（例、スルホ、アミノ、ヒドロキシル）を有することが好ましい。
二色性色素の例には、Ｃ．Ｉ．ダイレクト・イエロー１２、Ｃ．Ｉ．ダイレクト・オレンジ３９、Ｃ．Ｉ．ダイレクト・オレンジ７２、Ｃ．Ｉ．ダイレクト・レッド３９、Ｃ．Ｉ．ダイレクト・レッド７９、Ｃ．Ｉ．ダイレクト・レッド８１、Ｃ．Ｉ．ダイレクト・レッド８３、Ｃ．Ｉ．ダイレクト・レッド８９、Ｃ．Ｉ．ダイレクト・バイオレット４８、Ｃ．Ｉ．ダイレクト・ブルー６７、Ｃ．Ｉ．ダイレクト・ブルー９０、Ｃ．Ｉ．ダイレクト・グリーン５９、Ｃ．Ｉ．アシッド・レッド３７が含まれる。
二色性色素については、特開平１−１６１２０２号、同１−１７２９０６号、同１−１７２９０７号、同１−１８３６０２号、同１−２４８１０５号、同１−２６５２０５号、同７−２６１０２４号の各公報に記載がある。二色性色素は、遊離酸、あるいはアルカリ金属塩、アンモニウム塩又はアミン塩として用いられる。２種類以上の二色性色素を配合することにより、各種の色相を有する偏光膜を製造することができる。偏光軸を直交させた時に黒色を呈する化合物（色素）を用いた偏光膜、あるいは黒色を呈するように各種の二色性分子を配合した偏光膜又は偏光板が、単板透過率及び偏光率とも優れており好ましい。
【００９４】
液晶表示装置のコントラスト比を高めるためには、偏光板の透過率は高い方が好ましく、偏光度も高い方が好ましい。
偏光板の透過率は、波長５５０ｎｍの光において、３０〜５０％の範囲にあることが好ましく、３５〜５０％の範囲にあることが更に好ましく、４０〜５０％の範囲にある（偏光板の単板透過率の最大値は５０％である）ことが特に好ましい。
偏光度は、波長５５０ｎｍの光において、９０〜１００％の範囲にあることが好ましく、９５〜１００％の範囲にあることが更に好ましく、９９〜１００％の範囲にあることが特に好ましい。
【００９５】
偏光膜と光学異方性層、あるいは、偏光膜と配向膜を、接着剤を介して配置することも可能性である。接着剤は、ポリビニルアルコール系樹脂（アセトアセチル基、スルホン酸基、カルボキシル基、オキシアルキレン基による変性ポリビニルアルコールを含む）やホウ素化合物水溶液を用いることができる。その中でもポリビニルアルコール系樹脂が好ましい。接着剤層の厚みは、乾燥後に０．０１〜１０μｍの範囲にあることが好ましく、０．０５〜５μｍの範囲にあることがより好ましい。
【００９６】
（偏光子の製造）
偏光膜は、歩留まりの観点から、バインダーを偏光膜の長手方向（ＭＤ方向）に対して、１０〜８０度傾斜して延伸するか（延伸法）、もしくはラビングした（ラビング法）後に、ヨウ素、二色性染料で染色することが好ましい。傾斜角度は、ＬＣＤを構成する液晶セルの両側に貼り合わされる２枚の偏光板の透過軸と液晶セルの縦又は横方向のなす角度にあわせるように延伸することが好ましい。
通常の傾斜角度は４５度である。しかし、最近は、透過型、反射型及び半透過型ＬＣＤにおいて必ずしも４５度でない装置が開発されており、延伸方向はＬＣＤの設計にあわせて任意に調整できることが好ましい。
【００９７】
延伸法の場合、延伸倍率は２．５〜３０．０倍が好ましく、３．０〜１０．０倍がより好ましい。延伸は、空気中でのドライ延伸で実施できる。また、水に浸漬した状態でのウェット延伸を実施してもよい。ドライ延伸の延伸倍率は、２．５〜５．０倍が好ましく、ウェット延伸の延伸倍率は、３．０〜１０．０倍が好ましい。
延伸工程は、斜め延伸を含め数回に分けて行ってもよい。数回に分けることによって、高倍率延伸でもより均一に延伸することができる。斜め延伸前に、横あるいは縦に若干の延伸（幅方向の収縮を防止する程度）を行ってもよい。
延伸は、二軸延伸におけるテンター延伸を左右異なる工程で行うことによって実施できる。上記二軸延伸は、通常のフィルム製膜において行われている延伸方法と同様である。
二軸延伸では、左右異なる速度によって延伸されるため、延伸前のバインダーフイルムの厚みが左右で異なるようにする必要がある。流延製膜では、ダイにテーパーを付けることにより、バインダー溶液の流量に左右の差をつけることができる。
以上のように、偏光膜のＭＤ方向に対して１０〜８０度斜め延伸されたバインダーフイルムが製造される。
【００９８】
ラビング法では、ＬＣＤの液晶配向処理工程として広く採用されているラビング処理方法を応用することができる。すなわち、膜の表面を、紙やガーゼ、フェルト、ゴムあるいはナイロン、ポリエステル繊維を用いて一定方向に擦ることにより配向を得る。
一般には、長さ及び太さが均一な繊維を平均的に植毛した布を用いて数回程度ラビングを行うことにより実施される。このとき、ロール自身の真円度、円筒度、振れ（偏芯）がいずれも３０μｍ以下であるラビングロールを用いて実施することが好ましい。ラビングロールへのフィルムのラップ角度は、０．１〜９０度が好ましい。ただし、特開平８−１６０４３０号公報に記載されているように、３６０度以上巻き付けることで、安定なラビング処理を得ることもできる。
長尺フィルムをラビング処理する場合は、フィルムを搬送装置により一定張力の状態で１〜１００ｍ／ｍｉｎの速度で搬送することが好ましい。ラビングロールは、任意のラビング角度設定のためフィルム進行方向に対し水平方向に回転自在とされることが好ましい。０〜６０度の範囲で適切なラビング角度を選択することが好ましい。液晶表示装置に使用する場合は、４０〜５０度が好ましい。４５度が特に好ましい。
偏光膜の光学異方性層とは反対側の表面には、ポリマーフィルムを配置する（光学異方性層／偏光膜／ポリマーフィルムの配置とする）ことが好ましい。
【００９９】
〔液晶表示装置〕
本発明の光学フィルム及び偏光板は、種々のモードの液晶表示装置に用いることができるが、特に、ＴＮ方式の液晶表示装置に用いることが好ましい。
前記液晶表示装置は、少なくとも、液晶セル及びその両側に配置された二枚の偏光板かを備える。液晶セルは、二枚の電極基板の間に液晶を担持している。
前記液晶表示装置としては、ＴＮ方式（モード）液晶表示装置以外に、ＯＣＢモード液晶表示装置、ＶＡモード液晶表示装置、ＥＣＢモード液晶表示装置、ＳＴＮモード液晶表示装置等がある。
【実施例】
【０１００】
以下に実施例を挙げて本発明をさらに具体的に説明する。以下の実施例に示す材料、使用量、割合、処理内容、処理手順等は、本発明の趣旨を逸脱しない限り、適宜、変更することができる。従って、本発明の範囲は以下に示す具体例に限定されるものではない。
【０１０１】
〔実施例１〕
（セルロースアセテートフィルムの作製）
下記の組成物をミキシングタンクに投入し、加熱しながら撹拌して、各成分を溶解し、セルロースアセテート溶液を調製した。
（セルロースアセテート溶液組成）
―――――――――――――――――――――――――――――――――――――
酢化度６０．７〜６１．１％のセルロースアセテート  １００質量部
トリフェニルホスフェート（可塑剤）                ７．８質量部
ビフェニルジフェニルホスフェート（可塑剤）        ３．９質量部
メチレンクロライド（第１溶媒）                    ３３６質量部
メタノール（第２溶媒）                              ２９質量部
１−ブタノール（第３溶媒）                          １１質量部
―――――――――――――――――――――――――――――――――――――
【０１０２】
別のミキシングタンクに、下記のレタデーション上昇剤１６質量部、メチレンクロライド９２質量部およびメタノール８質量部を投入し、加熱しながら撹拌して、レタデーション上昇剤溶液を調製した。セルロースアセテート溶液４８７．７質量部にレタデーション上昇剤溶液１０質量部を混合し、充分に撹拌してドープを調製した。
【０１０３】
レタデーション上昇剤
【化１２】
0004881340.tif 000014
【０１０４】
得られたドープを、バンド延伸機を用いて流延した。バンド上での膜面温度が４０℃となってから、７０℃の温風で１分乾燥し、バンドからフィルムを剥離し１４０℃の乾燥風で１０分乾燥し、さらにテンタークリップで挟持して横延伸を行い、残留溶剤量が０．３質量％のセルロースアセテートフィルム（厚さ：６０μｍ）を作製した。作製したセルロースアセテートフィルムについて、ＫＯＢＲＡ  ２１ＡＤＨ（王子計測器（株）製）を用いて、波長５５０ｎｍにおけるＲｅレタデーション値およびＲｔｈレタデーション値を測定した。遅相軸は搬送方向に直交であり、Ｒｅ（５５０）は２０ｎｍ、Ｒｔｈ（５５０）は３０ｎｍであった。また、波長４５０ｎｍでのＲｅレタデーション値Ｒｅ（４５０）は８ｎｍであり、Ｒｅ（４５０）／Ｒｅ（５５０）は０．４であった。
【０１０５】
（開環重合環状ポリオレフィンドープの調製）
下記組成物をミキシングタンクに投入し、攪拌して各成分を溶解した後、平均孔径３４μｍのろ紙及び平均孔径１０μｍの焼結金属フィルターでろ過した。
【０１０６】
―――――――――――――――――――――――――――――――――――――――
環状ポリオレフィン溶液Ａ
―――――――――――――――――――――――――――――――――――――――
・アートンＧ（ＪＳＲ株式会社製）                           １５０質量部
・メチレンクロライド                                       ５５０質量部
・エタノール                                                ５０質量部
―――――――――――――――――――――――――――――――――――――――
【０１０７】
次に上記方法で作成した開環重合環状ポリオレフィン溶液を含む下記組成物を分散機に投入し、マット剤分散液を調製した。
【０１０８】
―――――――――――――――――――――――――――――――――――――――
マット剤分散液
―――――――――――――――――――――――――――――――――――――――
・平均粒径１６ｎｍのシリカ粒子
（ａｅｒｏｓｉｌ Ｒ９７２ 日本アエロジル（株）製）               ２質量部
・メチレンクロライド                                              ７５質量部
・エタノール                                                        ５質量部
・環状ポリオレフィン溶液Ａ                                        １０質量部
―――――――――――――――――――――――――――――――――――――――
【０１０９】
上記環状ポリオレフィン溶液を１００質量部、マット剤分散液を１．１質量とを混合し、製膜用ドープを調製した。
【０１１０】
（環状ポリオレフィンフィルムの作製）
上述のドープを、バンド流延機を用いて流延した。残留溶剤量が約２２質量％でバンドから剥離した。その後テンタークリップで保持し、搬送ゾーンにて横延伸を行った後に、１３０℃で乾燥し巻き取った。できた環状ポリオレフィンフィルムの厚さは４８μｍであった。このフィルムを真鍮製の上下電極間（アルゴンガス雰囲気）で、グロー放電処理（周波数３０００Ｈｚ、４２００Ｖの高周波数電圧を上下電極間に引加、２０秒処理）して開環重合環状ポリオレフィンフィルムを作製した。フィルム表面の純水の接触角は３８°から４２°の間であった。接触角は協和界面科学株式会社製の接触角計ＣＡ−Ｘ型により測定した。この環状ポリオレフィンフィルムについて、ＫＯＢＲＡ  ２１ＡＤＨ（王子計測器（株）製）を用いて測定したところ、遅相軸は搬送方向に直交であり、Ｒｅ（５５０）は６０ｎｍ、Ｒｔｈ（５５０）は３０ｎｍであった。また、波長４５０ｎｍでのＲｅレタデーション値Ｒｅ（４５０）は６１．８ｎｍであり、Ｒｅ（４５０）／Ｒｅ（５５０）は１．０３であった。
【０１１１】
（鹸化処理）
作製したセルロースアセテートフィルムを２．０Ｎの水酸化カリウム溶液（２５℃）に２分間浸漬した後、硫酸で中和し、純水で水洗、乾燥した。このフィルムの表面エネルギーを接触角法により求めたところ、６２ｍＮ／ｍであった。
【０１１２】
（配向膜の作製）
このセルロースアセテートフィルム上に、下記の組成の塗布液を＃１４のワイヤーバーコーターで２４ｍＬ／ｍ2塗布した１００℃の温風で１２０秒乾燥した。次に、セルロースアセテートフィルムの長手方向を０度とし、０度方向に、形成した膜にラビング処理を実施した。
【０１１３】
（配向膜塗布液組成）
――――――――――――――――――――――――――――――――――――――――
・下記の変性ポリビニルアルコール                                ４０質量部
・水                                                          ７２８質量部
・メタノール                                                  ２２８質量部
・グルタルアルデヒド（架橋剤）                                    ２質量部
・クエン酸エステル（ＡＳ３、三共化学（株））                ０．６９質量部
――――――――――――――――――――――――――――――――――――――――
【０１１４】
【化１３】
0004881340.tif 000015
【０１１５】
（液晶化合物層（液晶性光学異方性層）の作製）
配向膜上に、下記の組成の塗布液を、＃３．０のワイヤーバーを１０９３回転／分でフィルムの搬送方向と同じ方向に回転させて、２８ｍ／分で搬送されている上記ロールフィルムの配向膜面に連続的に塗布した。室温から１００℃に連続的に加温する工程で、溶媒を乾燥させ、その後、１２５℃の乾燥ゾーンで、約１２０秒間加熱し、液晶化合物を配向させた。次に、９５℃の乾燥ゾーンに搬送させて、紫外線照射装置（紫外線ランプ：出力１６０Ｗ／ｃｍ、発光長１．６ｍ）により、照度６００ｍＷの紫外線を４秒間照射し、架橋反応を進行させ、液晶化合物をその配向に固定した。その後、室温まで放冷し、円筒状に巻き取ってロール状の光学フィルムを得た。
【０１１６】
（液晶化合物層塗布液組成）
――――――――――――――――――――――――――――――――――――――――
・下記のディスコティック液晶化合物                          ４１．０１質量部
・エチレンオキサイド変性トリメチロールプロパントリアクリレート
（Ｖ＃３６０、大阪有機化学（株）製）                        ４．０６質量部
・セルロースアセテートブチレート
（ＣＡＢ５３１−１、イーストマンケミカル社製）              ０．３５質量部
・光重合開始剤
（イルガキュアー９０７、チバガイギー社製）                  １．３５質量部
・増感剤
（カヤキュアーＤＥＴＸ、日本化薬（株）製）                  ０．４５質量部
・フルオロ脂肪族基含有共重合体
（メガファックＦ７８０  大日本インキ（株）製）              ０．１０質量部
・メチルエチルケトン                                      １０２．００質量部
―――――――――――――――――――――――――――――――――――――
【０１１７】
【化１４】
0004881340.tif 000016
【０１１８】
（光学フィルムの積層）
液晶化合物層を形成したセルロースアセテートフィルムのセルロースアセテートフィルム側と環状ポリオレフィンフィルムを、粘着剤ＳＫ−１４７８（綜研化学社製）を介して積層し、液晶化合物層、セルロースアセテートフィルム、環状ポリオレフィンフィルムの順である積層光学フィルムを得た。
【０１１９】
（積層光学フィルムの特性）
別途、液晶化合物層を形成する前のセルロースアセテートフィルムと環状ポリオレフィンフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は８０ｎｍ、Ｒｅ（４５０）は６９．８ｎｍであり、Ｒｅ（４５０）／Ｒｅ（５５０）は０．８７であった。
【０１２０】
（偏光板の作製）
厚さ８０μｍのポリビニルアルコール（ＰＶＡ）フィルムを、ヨウ素濃度０．０５質量％のヨウ素水溶液中に３０℃で６０秒浸漬して染色し、次いでホウ酸濃度４質量％濃度のホウ酸水溶液中に６０秒浸漬している間に元の長さの５倍に縦延伸した後、５０℃で４分間乾燥させて、厚さ２０μｍの偏光膜を得た。
市販のセルロースアセテートフィルムを１．５モル／Ｌで５５℃の水酸化ナトリウム水溶液中に浸漬した後、水で十分に水酸化ナトリウムを洗い流した。その後、０．００５モル／Ｌで３５℃の希硫酸水溶液に１分間浸漬した後、水に浸漬し希硫酸水溶液を十分に洗い流した。最後に試料を１２０℃で十分に乾燥させた。
前記のように作製した積層光学フィルムと、鹸化処理を行った市販のセルロースアセテートフィルム（保護膜）と組み合わせて前記の偏光膜を挟むようにポリビニルアルコール系接着剤を用いて貼り合せて偏光板を得た。ここで、積層光学フィルムの液晶化合物層は外側にくるように配置した。また市販のセルロースアセテートフィルムとしてはフジタックＴＦ８０ＵＬ（富士フイルム（株）製）を用いた。このとき、偏光膜と該偏光膜の外側の保護膜及び積層光学フィルムは、ロール形態で作製されているため各ロールフィルムの長手方向が平行となっており連続的に貼り合わされる。従って積層光学フィルムのロール長手方向（セルロースアセテートフィルムの流延方向）と偏光子吸収軸とは平行な方向となった。
【０１２１】
（ＴＮモード液晶表示装置の作製）
ＴＮ型液晶セルを使用した液晶表示装置（ＡＬ２２１６Ｗ、日本エイサー（株）製）に設けられている一対の偏光板を剥がし、代わりに上記の作製した偏光板を、光学フィルムが液晶セル側となるように粘着剤を介して、観察者側及びバックライト側に一枚ずつ貼り付けた。このとき、観察者側の偏光板の透過軸と、バックライト側の偏光板の透過軸とが直交するように配置した。
【０１２２】
図１は、該液晶表示装置の概略を示す説明図である。図１における符号４は、液晶表示装置を表し、符号１は光学フィルムを表し、符号２は光学フィルム（積層光学フィルム）を表し、符号３は偏光板を表す。
符号１０は、第１光学異方性層を表し、符合１２は、第２光学異方性層を表し、符合２０は、液晶性光学異方性層を表し、符号３０は、偏光子（偏光膜）を表し、符合４０は、保護膜を表し、符号５０は、液晶セルを表す。
図２は、光学フィルム１の２つの光学異方性層の遅相軸の配置関係を示す説明図である。図２に示されるように、２つの光学異方性層１０、１２の遅相軸６０、６２は、平行に配置している。
【０１２３】
作製した液晶表示装置について、輝度計（ＴＯＰＣＯＮ製ＢＭ−５）を用いて左右６０度から測定した黒表示時の輝度と白表示時の輝度の比より左右の平均ＣＲを算出した。さらに分光輝度計（ＴＯＰＣＯＮ製ＳＲ−３）を用いて黒表示時の正面、および左右６０度の色度を測定し、正面と右６０度方向の色度差（正面Δｕ‘ｖ’）、左６０度方向と右６０度方向の色度差である左右対称性（左右Δｕ‘ｖ’）の結果を表１に示した。
【０１２４】
左右平均ＣＲの評価基準は、以下の通りである。
○：５０以上
△：４０以上、５０未満
×：４０未満
【０１２５】
正面と右の色度差の評価基準は、以下の通りである。
○：正面Δｕ‘ｖ’＜０．０５
△：０．０５≦正面Δｕ‘ｖ’＜０．０８
×：０．０８≦正面Δｕ‘ｖ’
【０１２６】
左右対称性の評価基準は、以下の通りである。
○：左右Δｕ‘ｖ’≦０．０５
×：左右Δｕ‘ｖ’＞０．０５
【０１２７】
〔実施例２〕
（環状ポリオレフィンフィルムの作製）
環状ポリオレフィン樹脂として、市販のゼオノア＃１６００（日本ゼオン社製）を、単軸溶融押出機にＴダイを配置してなる溶融押出成形機にて２３０℃の溶融温度で押出成形を行い、厚み８０μｍの環状ポリオレフィンフィルムを得た。
続いてテンター延伸機のテンタークリップで保持し、搬送ゾーンにて１５０度に加熱、延伸を行った後に、１３０℃で乾燥し巻き取った。できた環状ポリオレフィンフィルムの厚さは５０μｍであった。このフィルムを真鍮製の上下電極間（アルゴンガス雰囲気）で、グロー放電処理（周波数３０００Ｈｚ、４２００Ｖの高周波数電圧を上下電極間に引加、２０秒処理）して開環重合環状ポリオレフィンフィルムを作製した。フィルム表面の純水の接触角は３７°から４１°の間であった。接触角は協和界面科学株式会社製の接触角計ＣＡ−Ｘ型により測定した。この環状ポリオレフィンフィルムについて、ＫＯＢＲＡ  ２１ＡＤＨ（王子計測器（株）製）を用いて測定したところ、遅相軸は搬送方向に直交であり、Ｒｅ（５５０）は５８ｎｍ、Ｒｔｈ（５５０）は２９ｎｍであった。また、波長４５０ｎｍでのＲｅレタデーション値Ｒｅ（４５０）は５７．４ｎｍであり、Ｒｅ（４５０）／Ｒｅ（５５０）は０．９９であった。
【０１２８】
（光学フィルムの積層）
実施例１で作製した液晶化合物層を形成したセルロースアセテートフィルムのセルロースアセテートフィルム側と実施例２で作製した環状ポリオレフィンフィルムを、粘着剤ＳＫ−１４７８（綜研化学社製）を介して積層し、液晶化合物層、セルロースアセテートフィルム、環状ポリオレフィンフィルムの順である積層光学フィルムを得た。
【０１２９】
（積層光学フィルムの特性）
別途、実施例１で作製した液晶化合物層を形成する前のセルロースアセテートフィルムと実施例２で作製した環状ポリオレフィンフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は７８ｎｍ、Ｒｅ（４５０）は６５．４ｎｍであり、Ｒｅ（４５０）／Ｒｅ（５５０）は０．８４であった。
【０１３０】
さらに実施例１と同様に偏光板作製、ＴＮモード液晶表示装置への実装、評価を行った。結果は表１に示した。
【０１３１】
〔実施例３〕
（セルロースアセテートフィルムの作製）
実施例１で作製したセルロースアセテート溶液４７４質量部にレタデーション上昇剤溶液７質量部を混合し、充分に撹拌してドープを調製した。
【０１３２】
得られたドープを、バンド延伸機を用いて流延した。バンド上での膜面温度が４０℃となってから、７０℃の温風で１分乾燥し、バンドからフィルムを剥離し、１４０℃の乾燥風で１０分乾燥し、さらに搬送しながらテンタークリップで横延伸を行い、残留溶剤量が０．３質量％のセルロースアセテートフィルム（厚さ：５５μｍ）を作製した。作製したセルロースアセテートフィルムについて、ＫＯＢＲＡ  ２１ＡＤＨ（王子計測器（株）製）を用いて、波長５５０ｎｍにおけるＲｅレタデーション値およびＲｔｈレタデーション値を測定した。遅相軸は搬送方向に直交であり、Ｒｅ（５５０）は１８ｎｍ、Ｒｔｈ（５５０）は３０ｎｍであった。また、波長４５０ｎｍでのＲｅレタデーション値Ｒｅ（４５０）は２ｎｍであり、Ｒｅ（４５０）／Ｒｅ（５５０）は０．１１であった。
【０１３３】
（光学フィルムの積層）
実施例１と同様に実施例３で作製したセルロースアセテートフィルム上に液晶化合物層を形成し、実施例１の環状ポリオレフィンフィルムを、粘着剤ＳＫ−１４７８（綜研化学社製）を介して積層し、液晶化合物層、セルロースアセテートフィルム、環状ポリオレフィンフィルムの順である積層光学フィルムを得た。
【０１３４】
（積層光学フィルムの特性）
別途、実施例３で作製した液晶化合物層を形成する前のセルロースアセテートフィルムと実施例１で作製した環状ポリオレフィンフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は７８ｎｍ、Ｒｅ（４５０）は６４．８ｎｍであり、Ｒｅ（４５０）／Ｒｅ（５５０）は０．８３であった。
【０１３５】
さらに実施例１と同様に偏光板作製、ＴＮモード液晶表示装置への実装、評価を行った。結果は表１に示した。
【０１３６】
〔実施例４〕
（セルロースアセテートフィルムの作製）
【０１３７】
ミキシングタンクに、下記に示すレタデーション上昇剤１６質量部、メチレンクロライド８０質量部及びメタノール２０質量部を投入し、加熱しながら攪拌して、レタデーション上昇剤溶液２を調製した。
実施例１で作製したセルロースアセテート溶液４８７．７質量部に、レタデーション上昇剤溶液２を１０．３質量部、及びシリカ微粒子（アイロジル製  Ｒ９７２）０．１５質量部を混合し、充分に攪拌してドープを調製した。
下記レタデーション上昇剤の添加量は、セルロースアセテート１００質量部に対して、１．４質量部であった。また、シリカ微粒子の添加量は、セルロースアセテート１００質量部に対して、０．１５質量部であった。
【０１３８】
（レタデーション上昇剤）
【化１５】
0004881340.tif 000017
【０１３９】
得られたドープを、バンド延伸機を用いて流延した。バンド上での膜面温度が４０℃となってから、７０℃の温風で１分乾燥し、バンドからフィルムを剥離し、１４０℃の乾燥風で１０分乾燥し、テンターを用いて幅方向に３５％延伸した。この後、１３５℃の乾燥風で２０分間乾燥し、残留溶剤量が０．２質量％のセルロースアセテートフィルム（厚さ：７８μｍ）を作製した。作製したセルロースアセテートフィルムについて、ＫＯＢＲＡ  ２１ＡＤＨ（王子計測器（株）製）を用いて、波長５５０ｎｍにおけるＲｅレタデーション値およびＲｔｈレタデーション値を測定した。遅相軸は搬送方向に直交であり、Ｒｅ（５５０）は６０ｎｍ、Ｒｔｈ（５５０）は３３ｎｍであった。また、波長４５０ｎｍでのＲｅレタデーション値Ｒｅ（４５０）は６１．２ｎｍであり、Ｒｅ（４５０）／Ｒｅ（５５０）は１．０２であった。
【０１４０】
（光学フィルムの積層）
実施例３で作製した液晶化合物層を形成したセルロースアセテートフィルムのセルロースアセテートフィルム側と実施例４で作製したセルロースアセテートフィルムを、粘着剤ＳＫ−１４７８（綜研化学社製）を介して積層し、液晶化合物層、実施例３のセルロースアセテートフィルム、実施例４のセルロースアセテートフィルムの順である積層光学フィルムを得た。
【０１４１】
（積層光学フィルムの特性）
別途、実施例３で作製した液晶化合物層を形成する前のセルロースアセテートフィルムと実施例４で作製したセルロースアセテートフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は７８ｎｍ、Ｒｅ（４５０）は６３．２ｎｍであり、Ｒｅ（４５０）／Ｒｅ（５５０）は０．８１であった。
【０１４２】
さらに実施例１と同様に偏光板作製、ＴＮモード液晶表示装置への実装、評価を行った。結果は表１に示した。
【０１４３】
〔実施例５〕
配向膜作製において、長手方向の０度として、時計回りに４５度方向にラビング処理すること以外、実施例１と同様に液晶化合物層を形成したセルロースアセテートフィルムを作製し、実施例１と同様に環状ポリオレフィンフィルムとの積層を行った。
【０１４４】
さらに実施例１と同様に偏光板の作製を行った。
【０１４５】
（ＯＣＢモード液晶セルの作製）
ＩＴＯ電極つきのガラス基板に、ポリイミド膜を配向膜として設け、配向膜にラビング処理を行った。得られた二枚のガラス基板をラビング方向が平行となる配置で向かい合わせ、セルギャップを４．１μｍに設定した。セルギャップにΔｎ（５５０）が０．１３９６の液晶性化合物（ＺＬＩ１１３２、メルク社製）を注入し、ＯＣＢモード液晶セルを作製した。
【０１４６】
（ＯＣＢモード液晶表示装置の作製および評価）
液晶セルと前記で作製した偏光板二枚を組み合わせて液晶表示装置を作製した。液晶セルと二枚の偏光板との配置は、偏光板の液晶化合物層および液晶セルの基板が対面し、液晶セルのラビング方向とそれに対向する液晶化合物層のラビング方向とが反平行になるように配置した。
【０１４７】
作製した液晶表示装置をバックライト上に配置し、ＯＣＢモード液晶セルに５５Ｈｚ矩形波で電圧を印加した。電圧を調整しながら輝度計（ＴＯＰＣＯＮ製ＢＭ−５）を用い、黒輝度（正面輝度）が最も小さくなる電圧を判定した。
【０１４８】
実施例１と同様に評価を行った。結果は表１に示した。
【０１４９】
〔比較例１〕
環状ポリオレフィンフィルムとの積層を行わなかったこと以外、実施例１と同様に光学フィルムの作製、偏光板の作製、ＴＮモード液晶表示装置への実装、評価を行った。結果は表１に示した。
【０１５０】
〔比較例２〕
実施例１で作製した環状ポリオレフィンフィルムの上に、実施例１と同様に配向膜を作製し、液晶化合物層を形成して光学フィルムを作製した。さらにこの光学フィルムを用いて偏光板作製、ＴＮモード液晶表示装置への実装、評価を行った。結果は表１に示した。
【０１５１】
〔比較例３〕
（セルロースアセテートフィルムの作製）
レタデーション上昇剤溶液２の量を０．５質量部にしたこと以外、実施例４と同様にセルロースアセテートフィルムの作製を行った。レタデーション上昇剤の添加量は、セルロースアセテート１００質量部に対して、０．０７質量部であった。
得られたフィルムの厚さは１１６μｍであり、ＫＯＢＲＡ  ２１ＡＤＨ（王子計測器（株）製）を用いて、波長５５０ｎｍにおけるＲｅレタデーション値およびＲｔｈレタデーション値を測定したところ、遅相軸は搬送方向に直交であり、Ｒｅ（５５０）は５５ｎｍ、Ｒｔｈ（５５０）は２７ｎｍであった。また、波長４５０ｎｍでのＲｅレタデーション値Ｒｅ（４５０）は４４ｎｍであり、Ｒｅ（４５０）／Ｒｅ（５５０）は０．８０であった。
【０１５２】
（光学フィルムの積層）
実施例１で作製した液晶化合物層を形成したセルロースアセテートフィルムのセルロースアセテートフィルム側と比較例３で作製したセルロースアセテートフィルムを、粘着剤ＳＫ−１４７８（綜研化学社製）を介して積層し、液晶化合物層、実施例１のセルロースアセテートフィルム、比較例３のセルロースアセテートフィルムの順である積層光学フィルムを得た。
【０１５３】
（積層光学フィルムの特性）
別途、実施例１で作製した液晶化合物層を形成する前のセルロースアセテートフィルムと比較例３で作製したセルロースアセテートフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は７５ｎｍ、Ｒｅ（４５０）は５２ｎｍであり、Ｒｅ（４５０）／Ｒｅ（５５０）は０．６９であった。
【０１５４】
さらに実施例１と同様に偏光板作製、ＴＮモード液晶表示装置への実装、評価を行った。結果は表１に示した。
【０１５５】
〔比較例４〕
比較例２で作製した環状ポリオレフィンフィルム上に液晶化合物層を形成した光学フィルムと、実施例２で作製した環状ポリオレフィンフィルムを用い、環状ポリオレフィンフィルム同士の遅相軸が平行になるように積層することで積層光学フィルムを作製した。
【０１５６】
（積層光学フィルムの特性）
別途、比較例２で作製した液晶化合物層を形成する前の環状ポリオレフィンフィルムと実施例２で作製した環状ポリオレフィンフィルムとを遅相軸が平行になるように粘着剤ＳＫ−１４７８を介して積層し、ＫＯＢＲＡ  ２１ＡＤＨ（王子計測器（株）製）を用いて測定したところ、Ｒｅ（５５０）は１１８ｎｍ、Ｒｅ（４５０）は１１９．２ｎｍであり、Ｒｅ（４５０）／Ｒｅ（５５０）は１．０１であった。
【０１５７】
さらに実施例１と同様に偏光板作製、ＴＮモード液晶表示装置への実装、評価を行った。結果は表１に示した。
【０１５８】
〔比較例５〕
実施例１で作製した、液晶化合物層とセルロースアセテートフィルムからなる光学フィルムと、実施例１で作製した環状ポリオレフィンフィルムについて、セルロースアセテートフィルムの遅相軸と環状ポリオレフィンフィルムの遅相軸が１０度をなすように積層し、積層光学フィルムを得た。
【０１５９】
（積層光学フィルムの特性）
別途、実施例１の液晶化合物層を形成する前のセルロースアセテートフィルムと環状ポリオレフィンフィルムとを遅相軸が１０度をなすように粘着剤ＳＫ−１４７８を介して積層し、ＫＯＢＲＡ  ２１ＡＤＨ（王子計測器（株）製）を用いて測定したところ、Ｒｅ（５５０）は７９．１ｎｍ、Ｒｅ（４５０）は６８．９ｎｍであり、Ｒｅ（４５０）／Ｒｅ（５５０）は０．８７であった。
【０１６０】
さらに実施例１と同様に偏光板作製、ＴＮモード液晶表示装置への実装、評価を行った。結果は表１に示した。
【０１６１】
〔比較例６〕
実施例１で作製した、液晶化合物層とセルロースアセテートフィルムからなる光学フィルムと、実施例１で作製した環状ポリオレフィンフィルムについて、セルロースアセテートフィルムの遅相軸と環状ポリオレフィンフィルムの遅相軸が８０度をなすように積層し、積層光学フィルムを得た。
【０１６２】
（積層光学フィルムの特性）
別途、実施例１の液晶化合物層を形成する前のセルロースアセテートフィルムと環状ポリオレフィンフィルムとを遅相軸が８０度をなすように粘着剤ＳＫ−１４７８を介して積層し、ＫＯＢＲＡ  ２１ＡＤＨ（王子計測器（株）製）を用いて測定したところ、Ｒｅ（５５０）は３９．１ｎｍ、Ｒｅ（４５０）は５２．９ｎｍであり、Ｒｅ（４５０）／Ｒｅ（５５０）は１．３５であった。
【０１６３】
さらに実施例１と同様に偏光板作製、ＴＮモード液晶表示装置への実装、評価を行った。結果は表１に示した。
【０１６４】
【表１】
0004881340.tif 000018
【図面の簡単な説明】
【０１６５】
【図１】図１は、液晶表示装置の概略を示す説明図である。
【図２】図２は、光学フィルムの２つの光学異方性層の遅相軸の配置関係を示す説明図である。
【符号の説明】
【０１６６】
１      光学フィルム
２      光学フィルム（積層光学フィルム）
１０    第１光学異方性層
１２    第２光学異方性層
２０    液晶性光学異方性層
３      偏光板
３０    偏光子
４０    保護膜
５０    液晶セル
４      液晶表示装置
６０    第１光学異方性層の遅相軸
６２    第２光学異方性層の遅相軸
【図１】
0004881340.tif 000019
【図２】
0004881340.tif 000020